(57)【特許請求の範囲】
【請求項１】
導電性高分子組成物からなる固体電解質層が形成された、固体電解コンデンサであって、
前記導電性高分子組成物が、下記化学式１で表される化合物を含有することを特徴とする固体電解コンデンサ。
【化１】
0004795331.tif 000011
但し、式中、ＯＡは炭素数２〜４のオキシアルキレン基を表し、ｎは１〜５０の数を表し、ａおよびｂは１〜１０の数を表す。
【請求項２】
前記導電性高分子が、ポリチオフェン、ポリアニリン、ポリピロール、および、それらの誘導体の何れか１つであることを特徴とする請求項１に記載の固体電解コンデンサ。
【請求項３】
表面に酸化皮膜が形成されたコンデンサ素子に、重合により導電性高分子となるモノマー、ドーパント、酸化剤および下記化学式１で表される化合物とを含浸させる含浸工程と、
重合によって、酸化皮膜の表面に、導電性高分子組成物からなる固体電解質層を形成する重合工程と、
を備えることを特徴とする固体電解コンデンサの製造方法。
【化１】
0004795331.tif 000012
但し、式中、ＯＡは炭素数２〜４のオキシアルキレン基を表し、ｎは１〜５０の数を表し、ａおよびｂは１〜１０の数を表す。
【発明の詳細な説明】
【技術分野】
【０００１】
本発明は、導電性高分子を電解質に用いた固体電解コンデンサおよびその製造方法に関する。
【背景技術】
【０００２】
電解コンデンサは、アルミニウム、タンタル、ニオブ等の弁作用金属からなる陽極箔または、弁作用金属粉体からなる陽極体とを備えており、陽極箔または陽極体の表面には、誘電体となる酸化皮膜が形成されている。この酸化皮膜からの電気的な引き出しは、陽極箔と陰極箔または陽極体と陰極端子との間に介在し、導電性を有する電解質によって行われ、電解コンデンサにおける真の陰極は、この電解質が担っている。この真の陰極として機能する電解質は、電解コンデンサの電気特性に大きな影響を及ぼすため、様々な種類の電解質が採用された電解コンデンサが提案されている。
【０００３】
このような電解コンデンサのうち、固体電解コンデンサは、ポリエチレンジオキシチオフェン（ＰＥＤＯＴ）などの導電性高分子を電解質として用いるものであり、液状の電解質を用いた電解コンデンサと比較して高周波領域におけるインピーダンス特性に優れている。
【０００４】
また、近年、各種電子機器のデジタル化が進み、固体電解コンデンサには、大容量化と小形化が求められている。このような要求を満たす固体電解コンデンサとして、巻回型の固体電解コンデンサがある。
巻回型の固体電解コンデンサは、酸化皮膜が形成された陽極箔と陰極箔とが、マニラ紙などの紙繊維、ガラス繊維、樹脂繊維のうちいずれか１種以上からなるセパレータを介して巻回され、セパレータに導電性高分子からなる固体電解質層が保持された構造を有する（たとえば、特許文献１参照）。この構造により、電極面積を広く確保することができる。
【０００５】
このような固体電解コンデンサは、酸化皮膜が形成された陽極箔と陰極箔とをセパレータを介して巻回して巻回素子または陽極リードを備え、酸化皮膜が形成された陽極体を形成した後、これらの素子に、モノマーや酸化剤からなる重合溶液を含浸させて化学重合を行うことにより製造される。
【０００６】
【特許文献１】特開２００１−１８９２４２号公報
【発明の開示】
【発明が解決しようとする課題】
【０００７】
しかしながら、上述した固体電解コンデンサは、高温状況下で使用したり、高電流又は高電圧を印加すると、誘電体である酸化皮膜が化学反応を起こし、酸化皮膜に欠陥が生じる場合がある。その結果、耐電圧が低下するとともに、漏れ電流が増大する。また、酸化皮膜に欠陥が生じることにより、酸化皮膜と固体電解質層との密着性が低下して、ＥＳＲが増大する。
【０００８】
また、巻回素子を用いる固体電解コンデンサのＥＳＲ（等価直列抵抗）を低減させる目的で、紙繊維を含むセパレータを用いた巻回素子を形成した後、巻回素子ごと加熱する熱処理を行う場合がある。この熱処理により、セパレータの紙繊維が炭化されてセパレータの密度が低下するため、ＥＳＲ（等価直列抵抗）が低減される。
しかし、このような熱処理を行うと、ＥＳＲを低減できる一方、セパレータが薄くなるため、巻回素子の巻き緩みが生じて耐電圧が低下し、漏れ電流が増大する場合がある。
【０００９】
そこで、本発明の目的は、ＥＳＲおよび漏れ電流が低く、かつ、耐電圧の高い固体電解コンデンサおよびその製造方法を提供することである。
【課題を解決するための手段】
【００１０】
本発明の固体電解コンデンサは、導電性高分子組成物からなる固体電解質層が形成された、固体電解コンデンサであって、前記導電性高分子組成物が、下記化学式１で表される化合物を含有することを特徴とする。
【００１１】
【化１】
0004795331.tif 000002
【００１２】
但し、式中、ＯＡは炭素数２〜４のオキシアルキレン基を表し、ｎは１〜５０の数を表し、ａおよびｂは１〜１０の数を表す。
【００１３】
さらに、本発明の固体電解コンデンサは、前記導電性高分子が、ポリチオフェン、ポリアニリン、ポリピロール、および、それらの誘導体の何れか１つであることが好ましい。
【００１４】
本発明の固体電解コンデンサの製造方法は、表面に酸化皮膜が形成されたコンデンサ素子に、重合により導電性高分子となるモノマー、ドーパント、酸化剤、および上記化学式１で表される化合物とを含浸させる含浸工程と、重合によって、酸化皮膜の表面に導電性高分子組成物からなる固体電解質層を形成する重合工程と、を備えることを特徴とする。
【発明の効果】
【００１５】
本発明の固体電解コンデンサによると、固体電解質層を構成する導電性高分子組成物に含有された化学式１で表される化合物は、主鎖にエーテル結合を有するため、エーテル結合の酸素原子が酸化皮膜と配位結合して、酸化皮膜の表面上に保護皮膜が形成される。
これにより、たとえ固体電解コンデンサを高温状況下で使用したり、高電圧や高電流を印加した場合であっても、酸化皮膜は化学反応を起こしにくくなり、酸化皮膜の欠陥の生成を抑制できる。
そのため、固体電解コンデンサの耐電圧を向上させ、漏れ電流を低減させることができる。また、酸化皮膜に欠陥が生じにくいため、酸化皮膜と固体電解質層との密着性が維持されて、固体電解コンデンサのＥＳＲを低く抑えることができる。
【００１６】
本発明の固体電解コンデンサは、前記導電性高分子が、ポリチオフェン、ポリアニリン、ポリピロール、および、それらの誘導体の何れか１つであることにより、固体電解質層の導電性および耐熱性が高くなる。
【００１７】
本発明の固体電解コンデンサの製造方法によると、重合工程によって形成された導電性高分子組成物には、化学式１で表される化合物が含有される。化学式１で表される化合物は、主鎖にエーテル結合を有するため、エーテル結合の酸素原子が酸化皮膜と配位結合して、酸化皮膜の表面上に保護皮膜が形成される。
これにより、たとえ固体電解コンデンサを高温状況下で使用したり、固体電解コンデンサに高電圧や高電流を印加した場合であっても、酸化皮膜は化学反応を起こしにくくなり、酸化皮膜の欠陥の生成を抑制できる。
そのため、固体電解コンデンサの耐電圧を向上させ、漏れ電流を低減させることができる。また、酸化皮膜に欠陥が生じにくいため、酸化皮膜と固体電解質層との密着性が維持されて、固体電解コンデンサのＥＳＲを低く抑えることができる。
【発明を実施するための最良の形態】
【００１８】
本発明の実施の形態について、図面を参照して説明する。
図１に示すように、本実施形態の固体電解コンデンサ１は、表面に酸化皮膜２ａが形成された陽極箔２と、陰極箔３とがセパレータ４を介して巻回された構造の巻回素子１１を有する。
さらに、図２に示すように、陽極箔２と陰極箔３との間には、セパレータ４に保持された導電性高分子組成物からなる固体電解質層５が形成されている。
上記巻回素子１１と固体電解質層５とによってコンデンサ素子１０が構成される。
【００１９】
陽極箔２は、アルミニウム、タンタル、ニオブ等の弁作用金属で形成されている。図２に示すように、陽極箔２の表面は、エッチング処理により粗面化されるとともに、酸化皮膜２ａが形成されている。また、陰極箔３は、陽極箔２と同様にアルミニウム等で形成されており、その表面は粗面化されている。
また、図１に示すように、陽極箔２および陰極箔３にはリードタブ（図示省略）がそれぞれ接続されており、このリードタブを介して陽極箔２および陰極箔３からそれぞれリード線６、７が引き出されている。
【００２０】
セパレータ４としては、マニラ紙、ヘンプ紙、クラフト紙等の紙繊維が用いられるが、ガラス繊維、樹脂繊維を混抄してもよい。
【００２１】
図２に示すように、セパレータ４の両面には、導電性高分子組成物からなる固体電解質層５が保持されている。
固体電解質層５の導電性高分子としては、導電性および耐熱性に優れた、ポリチオフェン、ポリアニリン、ポリピロール、および、それらの誘導体の何れかを用いることができる。
【００２２】
また、導電性高分子組成物は、化学式１で表される化合物を含有する。
【００２３】
【化１】
0004795331.tif 000003
【００２４】
但し、式中、ＯＡは炭素数２〜４のオキシアルキレン基を表し、ｎは１〜５０の数を表し、ａおよびｂは１〜１０の数を表す。
【００２５】
固体電解コンデンサ１の製造工程において、巻回素子１１に、たとえば、重合により上述した導電性高分子となるモノマーと酸化作用を有するドーパント（または、ドーパントと酸化剤）と化学式１で表される化合物との混合溶液を含浸させた後、化学重合させることによって固体電解質層５が形成される。
【００２６】
モノマーとしては、具体的には、チオフェン、アニリン、ピロール、およびそれらの誘導体が用いられる。
チオフェン誘導体としては、チオフェン骨格３位、３位と４位またはＳ位に、水酸基、アセチル基、カルボキシル基、アルキル基、アルコキシ基のうち少なくとも１種を置換基として有するチオフェン誘導体、または３，４−アルキレンジオキシチオフェンを挙げることができる。
アニリン誘導体としては、アニリン骨格を有しアルキル基、フェニル基、アルコキシ基、エステル基、チオエーテル基のうち少なくとも１種を置換基として有するアニリン誘導体を挙げることができる。
ピロール誘導体としては、ピロール骨格の３位、３位と４位またはＮ位に、水酸基、アセチル基、カルボキシル基、アルキル基、アルコキシ基のうち少なくとも１種を置換基として有するピロール誘導体を挙げることができる。
【００２７】
ドーパントは、特に限定されないが、良好な特性を持つ固体電解コンデンサ１を得るためにはスルホン酸化合物が好ましい。たとえば、１，５−ナフタレンジスルホン酸、１，６−ナフタレンジスルホン酸、１−オクタンスルホン酸、１−ナフタレンスルホン酸、２−ナフタレンスルホン酸等を挙げることができる。
【００２８】
また、酸化剤としては、たとえば、有機スルホン酸系の金属塩を用いることができる。たとえば、メトキシベンゼンスルホン酸鉄の鉄塩、ドデシルベンゼンスルホン酸鉄の鉄塩等を挙げることができる。
【００２９】
また、酸化作用を有するドーパントは、上述したドーパントと鉄（III）とを組み合わせたものを用いることができる。たとえば、ｐ−トルエンスルホン酸鉄（III）、エタンスルホン酸鉄（III）、ｐ−ドデシルベンゼンスルホン酸鉄（III）が挙げられる。
【００３０】
また、モノマーやドーパント等を溶解させる溶媒としては、メタノール、ブタノール、メチレングリコール、水等を用いることができる。
【００３１】
また、化学式１で表される化合物は、その構造中に炭素数２〜４のオキシアルキレン基を有する。炭素数２〜４のオキシアルキレン基としては、オキシエチレン基、オキシプロピレン基、オキシブチレン基、オキシテトラメチレン基等が挙げられる。化学式１で表される化合物は、これらのオキシアルキレン基を１種類のみ含むものであっても、２種以上を含むものであってもよい。
【００３２】
化学式１で表される化合物は、主鎖にエーテル結合を有しているため、エーテル結合の酸素原子が陽極箔２の酸化皮膜２ａと配位結合して、酸化皮膜２ａの表面上に保護皮膜が形成される。
これにより、たとえ固体電解コンデンサ１を高温状況下で使用したり、高電圧や高電流を印加した場合であっても、酸化皮膜２ａは化学反応を起こしにくくなり、酸化皮膜２ａに欠陥が生じるのを抑制できる。
そのため、固体電解コンデンサ１の耐電圧を向上させることができるため、漏れ電流を低減させることができる。また、酸化皮膜２ａに欠陥が生じにくいため、酸化皮膜２ａと固体電解質層５との密着性が維持されて、固体電解コンデンサ１のＥＳＲを低く抑えることができる。
【００３３】
さらに、化学式１で表される化合物は、主鎖にエーテル結合を有するため、メタノール等の溶媒に対する溶解度が高い。そのため、酸化皮膜２ａの表面上に均一に、上述した保護皮膜を形成することができる。
【００３４】
化学式１中のｎは、オキシアルキレン基の繰り返し数である。ｎが大き過ぎると、固体電解質の導電性が低下するため、固体電解コンデンサ１のＥＳＲが増加する。ｎを適切に設定することにより、電導度の低下を防ぐことができる。具体的には、ｎの範囲は１〜５０とする。
【００３５】
また、化学式１中のａおよびｂはメチレン基の繰り返し数である。ａおよびｂは同一であっても異なっていてもよい。ａまたはｂが大き過ぎると、メタノール等の溶媒に対する溶解性が劣る。ａおよびｂを適切に設定することにより、溶媒への溶解性を高くすることができる。ａおよびｂの具体的な範囲は１〜１０とする。
【００３６】
本実施形態の固体電解コンデンサ１は、コンデンサ素子１０が、アルミニウム等で形成された有底筒状の外装ケース（図示省略）に収納され、この外装ケースの開口部が、リード線６、７が引き出された状態で、樹脂やゴム等の封口材（図示省略）によって密閉された構造を有する。
【００３７】
次に、本実施形態に係る固体電解コンデンサ１の製造方法を説明する。
【００３８】
まず、陽極箔２形成用の金属箔および陰極箔３形成用の金属箔の表面に、それぞれエッチング処理を施して粗面化する。次に、陽極箔２形成用の金属箔の表面に、化成（陽極酸化）によって酸化皮膜２ａを形成した後、所定の寸法に裁断して、陽極箔２とする。また、陰極箔３形成用の金属箔を所定の寸法に裁断して、陰極箔３とする。
【００３９】
そして、酸化皮膜２ａが形成された陽極箔２と陰極箔３に、リードタブ（図示省略）を介してリード線６、７をそれぞれ接続するとともに、陽極箔２と陰極箔３とをセパレータ４を介して巻回し、円筒状の巻回素子１１を形成する（巻回工程）。
【００４０】
次に、巻回素子１１の状態で陽極箔２に化成を行う（修復化成工程）。これにより、巻回工程の際に破損した酸化皮膜２ａを修復するとともに、陽極箔２の裁断面（切り口）に酸化皮膜２ａを形成する。
【００４１】
続いて、巻回素子１１を加熱してセパレータ４を炭化させる（熱処理工程）。この熱処理は、セパレータ４の密度を低下させてＥＳＲを低減させるために行うものである。加熱温度は、たとえば１００〜３００℃とする。なお、この熱処理は行わなくてもよい。
【００４２】
次に、モノマーと酸化作用を有するドーパント（または、ドーパントと酸化剤）と化学式１で表される化合物との混合溶液を巻回素子１１に含浸させた後（含浸工程）、化学重合によって、巻回素子１１の陽極箔２と陰極箔３との間に、導電性高分子組成物からなる固体電解質層５を形成する（重合工程）。
【００４３】
この重合工程の際に、化学式１で表される化合物の構造中に存在するエーテル結合の酸素原子が、陽極箔２の酸化皮膜２ａと配位結合して、酸化皮膜２ａ上に保護皮膜が形成される。
【００４４】
以上により形成されたコンデンサ素子１０を、外装ケース（図示省略）に収納して、この外装ケースの開口部を封口材（図示省略）で密封した後、エージング処理を行う。これにより、固体電解コンデンサ１が製造される。エージング処理は、固体電解コンデンサ１の使用最高温度（または、それより高い温度）の環境中において、所定の電圧を印加する処理であり、固体電解コンデンサ１の漏れ電流を低減するために行われる。
【００４５】
なお、前記実施形態では、含浸工程において、モノマーと酸化作用を有するドーパント溶液（または、ドーパントと酸化剤との混合溶液）と化学式１で表される化合物との混合溶液を巻回素子１１に含浸させているが、以下の（１）〜（４）の方法により含浸処理を行ってもよい。
【００４６】
（１）モノマーと化学式１で表される化合物との混合溶液を巻回素子１１に含浸させた後、酸化作用を有するドーパント溶液（または、ドーパントと酸化剤との混合溶液）を巻回素子１１に含浸させる。
なお、化学式１で表される化合物は、巻回素子１１に最後に含浸させる溶液、すなわち、酸化作用を有するドーパント溶液（または、ドーパントと酸化剤との混合溶液）にのみ添加してもよい。
【００４７】
（２）モノマーとドーパントと化学式１で表される化合物との混合溶液を巻回素子１１に含浸させた後、モノマーと酸化剤の混合溶液を巻回素子１１に含浸させる。
なお、化学式１で表される化合物は、巻回素子１１に最後に含浸させる溶液、すなわち、モノマーと酸化剤との混合溶液にのみ添加してもよい。
【００４８】
（３）酸化作用を有するドーパント（または、ドーパントと酸化剤）と化学式１で表される化合物との混合溶液を巻回素子１１に含浸させた後、モノマー溶液を巻回素子１１に含浸させる。
なお、化学式１で表される化合物は、巻回素子１１に最後に含浸させる溶液、すなわち、モノマー溶液にのみ添加してもよい。
【００４９】
（４）ドーパントと化学式１で表される化合物との混合溶液を巻回素子１１に含浸させた後、モノマー溶液を巻回素子１１に含浸させて、最後に、酸化剤溶液を巻回素子１１に含浸させる。
なお、化学式１で表される化合物は、モノマー溶液にのみ添加しても、酸化剤溶液にのみ添加してもよい。
【００５０】
なお、前記実施形態で述べたように、巻回素子１１に１つの溶液を含浸させた後、化学重合により導電性高分子を生成する方法を１液法という。また、上述の（２）〜（３）のように、巻回素子１１に２つの溶液を順番に含浸させた後、化学重合により導電性高分子を生成する方法を２液法という。また、また、上述の（４）のように、巻回素子１１に３つの溶液を順番に含浸させた後、化学重合により導電性高分子を生成する方法を３液法という。
【００５１】
また、前記実施形態では、化学重合のみで導電性高分子を生成しているが、化学重合に電解重合を組み合わせて導電性高分子を生成してもよい。
【実施例】
【００５２】
次に、本発明の具体的な実施例を比較例と合わせて説明する。
【００５３】
実施例１〜４の固体電解コンデンサを以下の手順で作製した。
まず、陽極箔および陰極箔として、アルミニウム箔を使用した。陽極箔用のアルミニウム箔には、印加電圧４７Ｖの陽極酸化を行って、酸化皮膜を形成した。この陽極箔と陰極箔とを、マニラ紙からなるセパレータを介して巻回して、巻回素子を作製した後、この巻回素子をアジピン酸二アンモニウム水溶液に浸漬し、４７Ｖの電圧を６０分間印加して、修復化成を行った。
【００５４】
次に、実施例１、２の巻回素子を、化学式２、３で表される化合物Ａ、Ｂをそれぞれ含む、表１に示す溶液にそれぞれ浸漬させた後、表１に示す条件で加熱し、化学重合によりポリエチレンジオキシチオフェン（ＰＥＤＯＴ）を形成した。
【００５５】
【化２】
0004795331.tif 000004
【００５６】
【化３】
0004795331.tif 000005
【００５７】
【表１】
0004795331.tif 000006
【００５８】
また、実施例３、４の巻回素子を、表２に示す第１溶液にそれぞれ浸漬させた後、表２に示す条件で加熱して溶媒を蒸発させた。その後、化学式４、５で表される化合物Ｃ、Ｄをそれぞれ含む、表２に示す第２溶液に、巻回素子を浸漬させた後、表２に示す条件で加熱して、化学重合によりＰＥＤＯＴを形成した。
【００５９】
【化４】
0004795331.tif 000007
【００６０】
【化５】
0004795331.tif 000008
【００６１】
【表２】
0004795331.tif 000009
【００６２】
以上のようにして作製された実施例のコンデンサ素子を、有底筒状の外装ケースに収納し、開口部をゴムパッキング等により密封して、固体電解コンデンサをそれぞれ作製した。
【００６３】
また、比較例の固体電解コンデンサは以下の手順で作製した。
化学式１の化合物を含まない表１に示す溶液に巻回素子を浸漬させた以外は実施例１と同様に表１に示す条件で加熱して、化学重合によりＰＥＤＯＴを形成した。
このようにして作製されたコンデンサ素子を用いて、実施例と同様に固体電解コンデンサを作製した。
【００６４】
以上の実施例１〜４および比較例の固体電解コンデンサについて、添加された化合物と、測定した電気特性の結果を表３に示す。電気特性は、静電容量（測定周波数１２０Ｈｚ）、ｔａｎδ（測定周波数１００ｋＨｚ）、ＥＳＲ（測定周波数１００ｋＨｚ）、漏れ電流（定格電圧印加）、およびエージング時のショート発生率を測定した。エージングは、１００℃で６０分間、定格電圧を印加して行った。なお、それぞれの試験個数はいずれも５０個であり、静電容量、ｔａｎδ、ＥＳＲおよび漏れ電流は、ショート品を除いたものについての平均値を示している。
【００６５】
【表３】
0004795331.tif 000010
【００６６】
表３に示すように、実施例１〜４は、比較例と比べて漏れ電流が低減している。また、実施例１〜４は、比較例と比べてショート発生率も低減しているため、耐電圧が向上していることが分かる。
また、比較例は、ＥＳＲを低減するための熱処理を行っているが、この比較例よりも、実施例１〜４の方がＥＳＲがより低減している。
【００６７】
なお、上記の実施例では、導電性高分子としてＰＥＤＯＴを用いたが、ＰＥＤＯＴ以外の公知の導電性高分子（たとえば、ポリアニリンやポリピロール）を用いた場合にも同様の効果が得られることが確認されている。
【００６８】
また、上記の実施例では、１液法または２液法によって導電性高分子を生成しているが、実施例以外の２液法および３液法を用いた場合にも同様の効果が得られることが確認されている。
【００６９】
さらに、上記の実施例においては、陽極箔の材料としてアルミニウムを用いているが、タンタルやニオブを用いた場合にも同様な効果が得られることが確認されている。
【００７０】
また、上記実施例においては、巻回素子を用いたが、弁作用金属粉体を成形・焼結し、酸化皮膜を形成した陽極体上に、固体電解質を形成する固体電解コンデンサの固体電解質に用いた場合にも同様の効果が得られることが確認されている。
【図面の簡単な説明】
【００７１】
【図１】本発明に係る固体電解コンデンサにおけるコンデンサ素子の分解斜視図である。
【図２】本発明に係る固体電解コンデンサの構成を示す概念図である。
【符号の説明】
【００７２】
１  固体電解コンデンサ
２  陽極箔
２ａ  酸化皮膜
３  陰極箔
４  セパレータ
５  固体電解質層
６、７  リード線
１０  コンデンサ素子
１１  巻回素子
【図１】
0004795331.tif 000013
【図２】
0004795331.tif 000014